(57)【特許請求の範囲】
【請求項１】
クローズドドロー抄紙機のプレスパートで使用され、基体と湿紙側層と機械側層とを具えた湿紙搬送用ベルトにおいて、
前記湿紙側層が、親水性繊維を含む湿紙接触側バット層と、基体側バット層からなり、
高分子弾性体が少なくとも前記湿紙接触側バット層に含浸され、
前記親水性繊維の少なくとも一部が前記湿紙接触側バット層の表面に露出しており、前記機械側層が、高融点のナイロンからなる芯成分と該芯成分よりも低融点のナイロンからなる鞘成分とから構成される芯鞘複合繊維を含むバット層であり、かつ前記機械側層が、前記鞘成分の溶着層を表面に形成し、前記溶着層の表面の粗さが十点平均粗さ（Ｒｚ）で１０μｍ〜１００μｍであることを特徴とする、湿紙搬送用ベルト。
【発明の詳細な説明】
【技術分野】
【０００１】
本発明は湿紙搬送用ベルト（以下、単に「ベルト」と記す場合がある。）、特に、高速で湿紙を搬送するための湿紙搬送用ベルトに関する。
【背景技術】
【０００２】
近年、抄紙機においては、更なるスピードアップを図るため、オープンドローを有さない、クローズドドロー抄紙機が開発されている。
典型的なクローズドドロー抄紙機を、図５に基づき説明する。
同図において、破線で示される湿紙ＷＷは、プレスフェルトＰＦ１、ＰＦ２、湿紙搬送用ベルトＴＢ、ドライヤファブリックＤＦに支持され、右から左に向かって搬送される。これらのプレスフェルトＰＦ１、ＰＦ２、湿紙搬送用ベルトＴＢ、ドライヤファブリックＤＦは、周知のように無端状に構成された帯状体であり、ガイドローラＧＲで支持されている。シューＰＳは、プレスロールＰＲに対応した凹状となっている。このシューＰＳは、シュープレスベルトＳＢを介して、プレスロールＰＲとともにプレス部ＰＰを構成している。
【０００３】
湿紙ＷＷは、図示しないワイヤーパート、第一プレスパートを順次通過し、プレスフェルトＰＦ１からプレスフェルトＰＦ２へ受け渡される。そして、プレスフェルトＰＦ２により、プレス部ＰＰに搬送される。プレス部ＰＰにおいて、湿紙ＷＷは、プレスフェルトＰＦ２と湿紙搬送用ベルトＴＢとにより挟持された状態で、シュープレスベルトＳＢを介したシューＰＳと、プレスロールＰＲとにより加圧される。
【０００４】
プレスフェルトＰＦ２は透水性が高く、湿紙搬送用ベルトＴＢは透水性が非常に低く構成されている。よって、プレス部ＰＰにおいて、湿紙ＷＷからの水分は、プレスフェルトＰＦ２に移行する。プレス部ＰＰを脱した直後においては、急激に圧力から解放されるため、プレスフェルトＰＦ２、湿紙ＷＷ、湿紙搬送用ベルトＴＢの体積が膨張する。この膨張と、湿紙ＷＷを構成するパルプ繊維の毛細管現象とにより、プレスフェルトＰＦ２内の一部の水分が、湿紙ＷＷへと移行してしまう、いわゆる再湿現象が生じるが、湿紙搬送用ベルトＴＢは透水性が非常に低く構成されているので、その内部に水分を保持することはない。よって、湿紙搬送用ベルトＴＢから再湿現象は殆ど発生せず、湿紙搬送用ベルトＴＢは湿紙の搾水効率向上に寄与する。なお、プレス部ＰＰを脱した湿紙ＷＷは、湿紙搬送用ベルトＴＢにより搬送される。そして、湿紙ＷＷは、サクションロールＳＲにより吸着され、ドライヤファブリックＤＦによりドライヤ工程へと搬送される。
【０００５】
湿紙搬送用ベルトＴＢには、次工程へ湿紙ＷＷを受け渡す際に、湿紙をスムーズに離脱（紙離れ）させる機能が要求される。
この機能を具えた湿紙搬送用ベルトの一例として、湿紙搬送用ベルトの湿紙側層を、高分子弾性部と繊維体とにより構成し、この高分子弾性部と繊維体のどちらか一方を疎水性の素材で構成したものが特許文献１に開示されている。この湿紙搬送用ベルトは、疎水性の素材の作用により、プレス部を脱した後に、湿紙と湿紙搬送用ベルトとの間に形成される薄い水膜を破壊することができるため、次工程への湿紙の受渡をスムーズに行うことができる。
【０００６】
一方、プレス部を脱出した直後の湿紙を積極的にその表面に貼付ける機能の重要性も、認識されるようになってきた。
特許文献１の湿紙搬送用ベルトは、湿紙をベルトからスムーズに離脱させる機能を有するが、プレス部を脱した直後に、湿紙とベルト間の水膜を破壊するため、プレス脱出直後の湿紙がベルト表面に良好に貼付かず、次工程へ移動される最中や、次工程への受渡の際に、湿紙が破断されることがあった。
この問題を解決するために、本発明者は、特許文献２において、湿紙搬送用ベルトの湿紙側層を、高分子弾性部と繊維体とにより構成し、繊維体の一部を表面に露出させた湿紙搬送用ベルトを提案した。特許文献２の湿紙搬送用ベルトによれば、湿紙側層の表面から露出した親水性の繊維体により、湿紙からの水が保持されるため、ベルトに湿紙を貼付けて搬送する機能と、次工程へ湿紙を受け渡す際に湿紙をスムーズに離脱させる機能を両立させることができる。
【０００７】
【特許文献１】特開２００１−８９９９０号公報
【特許文献２】特開２００４−２７７９７１号公報
【発明の開示】
【発明が解決しようとする課題】
【０００８】
特許文献２の湿紙搬送用ベルトの機械側層は、ステープルファイバーによるバット層で構成されている。しかし、このような機械側層では、摩擦抵抗が大きいから、湿紙搬送用ベルトが抄紙機のプレス部およびガイドロールを周回するときに、機械側層表面のバット繊維が摩擦により摩耗が早まることが知られていた。
湿紙搬送用ベルトの機械側層は、湿紙搬送用ベルトにクッション性を付与し、またベルトの基体を保護するからベルトの寸法安定性を維持する機能があるため、機械側層には耐摩耗性が求められていた。
【０００９】
そこで、本発明は上記問題に鑑み、機械側層の摩擦が少なく、従って摩耗の少ない湿紙搬送用ベルトを提供することを目的とする。
【課題を解決するための手段】
【００１０】
本発明は、クローズドドロー抄紙機のプレスパートで使用され、基体と湿紙側層と機械側層とを具えた湿紙搬送用ベルトにおいて、
前記湿紙側層が、親水性繊維を含む湿紙接触側バット層と、基体側バット層からなり、
高分子弾性体が少なくとも前記湿紙接触側バット層に含浸され、
前記親水性繊維の少なくとも一部が前記湿紙接触側バット層の表面に露出しており、前記機械側層が、高融点のナイロンからなる芯成分と該芯成分よりも低融点のナイロンからなる鞘成分とから構成される芯鞘複合繊維を含むバット層であり、かつ前記機械側層が、前記鞘成分の溶着層を表面に形成し、前記溶着層の表面の粗さが十点平均粗さ（Ｒｚ）で１０μｍ〜１００μｍであることを特徴とする湿紙搬送用ベルトによって、前記の課題を解決した。
【発明の効果】
【００１１】
本発明の湿紙搬送用ベルトは、機械側層の表面に溶着層を形成しているから、機械側層の摩擦摩耗を少なくすることができるため、ベルトのクッション性や寸法安定性を維持する効果が高い。
【発明を実施するための最良の形態】
【００１２】
以下、本発明の湿紙搬送用ベルトについて詳しく説明する。
図１は本発明の第１実施形態の湿紙搬送用ベルトのＣＭＤ方向断面図、図２はベルトの湿紙側層の平面図であり、図４はベルトの機械側層の平面図である。
図１に示すように、湿紙搬送用ベルト１０は、基体３０と、湿紙側層２０と機械側層２３とを具え、湿紙側層２０は、湿紙接触側バット層２１と、この湿紙接触側バット層２１の内側に配された基体側バット層２２の２層からなる。
【００１３】
湿紙接触側バット層２１は親水性繊維４１を含み、基体側バット層２２は親水性繊維４１を含んでいても含んでいなくてもよい。そして、機械側層２３は、高融点のナイロンからなる芯成分と、該芯成分よりも低融点のナイロンからなる鞘成分とから構成される芯鞘複合繊維４２を含む機械側バット層２３であり、その表面には芯鞘複合繊維の鞘成分が熱溶融して形成された溶着層６０が構成されている。
【００１４】
図１では湿紙接触側バット層２１及び基体側バット層２２には高分子弾性体５０が含浸され、図２に示すように、親水性繊維４１の一部が湿紙接触側バット層２１の表面に露出している。なお、「露出」とは、湿紙接触側バット層２１の表面に現れている状態を指すものであり、親水性繊維４１が湿紙接触側バット層２１の表面から突出しているか否かを問わない。また、図２は、湿紙接触側バット層２１の表面に親水性繊維４１が露出した状態の１例を示したものであり、この状態に限定されない。
以下、便宜上、湿紙接触側バット層２１を「第１バット層」、基体側バット層２２を「第２バット層」、機械側層２３を「第３バット層」という。
【００１５】
第１バット層２１、第２バット層２２、第３バット層２３は、ステープルファイバーから構成される。これらのうち、第１バット層２１は親水性繊維４１のステープルファイバーを含むバット層である。第１バット層２１には湿紙搬送用ベルトの機能、すなわちベルトに湿紙を貼り付けて搬送する機能と、次工程へ湿紙を受け渡す際に湿紙をスムーズに離脱させる機能を阻害しない範囲で、他の繊維（ステープルファイバー）を混合することができる。具体的には、強度や耐久性の高いナイロン繊維やポリエステル繊維を用いることができる。
第２バット層２２及び第３バット層２３は、ニードルパンチングにより、それぞれ基体３０の湿紙側及び機械側に絡合一体化され、第１バット層２１は、第２バット層２２に絡合一体化されている。なお、バット層を一体化させる手段としては、ニードルパンチングの他、静電気植毛等でも行うことができる。
【００１６】
第１バット層２１に含まれる親水性繊維４１における「親水性」とは、水分を引き寄せる性質及び／又は水分を保持する性質を指し、本発明では、「親水性」の特性を、ＪＩＳ  Ｌ０１０５（繊維製品の物理試験方法通則）に記載された「公定水分率」で表す。
親水性繊維４１は、公定水分率が８％以上のものが好ましく用いられ、具体的には、レーヨン（同１１．０％）、ポリノジック（同１１．０％）、キュプラ（同１１．０％）、綿（同８．５％）、麻（同１２．０％）、絹（同１２．０％）、羊毛（同１５．０％）等の親水性繊維のグループから選ばれる。ここで、括弧内の数値は公定水分率である。公定水分率が４％未満の繊維を用いた場合、湿紙からの水分が十分に保持されないため、ベルトに湿紙を貼付けて搬送する機能を十分に発揮することができない。
【００１７】
また、親水性繊維４１として、繊維の表面に化学的な親水処理を施したものも使用することができる。具体的には、当業者に周知である、マーセライズ加工、樹脂加工、電離放射線照射によるスパッタリング、グロー放電加工等を行ったものがある。なお、親水処理をする場合、この処理を施されたモノフィラメント又は紡績糸の水分が３０〜５０％になるように調湿した条件下で、水との接触角が３０°以下であると、良好な結果を得ることができる。なお、上記モノフィラメント又は紡績糸の水分のパーセンテージは、（水／全体重量）×１００の式で算出される。
【００１８】
第１バット層２１の表面に親水性繊維４１を露出させることは、第１バット層２１及び第２バット層２２に高分子弾性体５０を含浸・硬化させた後、第１バット層２１の表面を、サンドペーパーや砥石等で研磨することにより行なわれる。この際、研磨により親水性繊維４１が切断されるのを防ぐために、親水性繊維４１は、０．８ｇ／ｄｔｅｘ以上の強度があることが望ましい。
【００１９】
第２バット層２２は、湿紙搬送用ベルトとして適度なクッション性（弾性持続性）と強度持続性を与えるため、基体３０の湿紙側に配される。従って、第２バット層２２には親水性繊維４１を含んでいてもよいが、含まずに他の繊維（ステープルファイバー）で構成してもよい。具体的には、強度や耐久性の高いナイロン繊維やポリエステル繊維が好ましく用いられる。
【００２０】
第３バット層２３は、芯鞘複合繊維４２を含むバット層である。第３バット層２３には、湿紙搬送用ベルトの機械側層の機能、すなわち湿紙搬送用ベルトが抄紙機のプレス部及びガイドロールを周回するときに、ベルトにクッション性と耐摩耗性が維持される範囲で、他の繊維（ステープルファイバー）を混合することができる。具体的には強度や耐久性の高いナイロン繊維やポリエステル繊維を用いることができる。
【００２１】
第３バット層２３に用いられる芯鞘複合繊維４２は、芯成分として用いられる高融点のナイロンとして、ナイロン６、ナイロン６６、ナイロン４６、ナイロン６１０、ナイロン６１２などが好ましい。
また、鞘成分として用いられる低融点のナイロンとして、ナイロン６／１２、ナイロン６／６１０、ナイロン６６／６、ナイロン６６／１２、ナイロン６６／６１０などの二元共重合ナイロンや、ナイロン６／６６／１２、ナイロン６／６６／６１０などの三元共重合ナイロンが好ましい。
本発明で使用できるこれらの低融点のナイロンは、その融点が１８０℃以下のものが更に好ましい。
【００２２】
第３バット層２３の溶着層６０は、湿紙搬送用ベルトの製造工程の熱プレスの際に、鞘成分が溶融し溶着することにより形成される。この溶着層６０の表面は緻密で平滑性のある面である。この平滑面は図４のように繊維が相互に溶着し、繊維の一部はその形態を残しているような溶着した平滑な面である。この溶着層６０の表面の粗さは、十点平均粗さ（Ｒｚ）で１０μｍ〜１００μｍの範囲が好ましく、それによって本発明の湿紙搬送用ベルトが抄紙機のプレス部やガイドロールを周回するとき、摩擦抵抗が少なく、従って摩擦摩耗が少ないものとなっている。
【００２３】
また、湿紙側層２０を構成する第１バット層２１の坪量は５０〜６００ｇ／ｍ２の範囲、第２バット層２２の坪量は１００〜６００ｇ／ｍ２の範囲、及び第３バット層２３の坪量は５０〜６００ｇ／ｍ２の範囲で適宜設定することが好ましい。
【００２４】
図３は本発明の第２実施形態の湿紙搬送用ベルトのＣＭＤ方向断面図である。第２実施形態の湿紙搬送用ベルト１０は、第１バット層２１のみに高分子弾性体５０を含浸させている。
そして第１バット層、第２バット層及び第３バット層の構成は、第１実施形態と同様である。
【００２５】
また、図示しないが、第１、第２実施形態の他に、高分子弾性体５０を、基体３０及び第３バット層２３まで含浸させた構成としてもよい。すなわち、湿紙搬送用ベルト１０全体に高分子弾性体５０を含浸させた構成とすることもできる。  
【００２６】
高分子弾性体５０としては、ウレタン、エポキシ、アクリル等の熱硬化性樹脂、又はポリアミド、ポリアリレート、ポリエステル等の熱可塑性樹脂を適宜使用することができる。
【００２７】
基体３０は、図１及び図３に示すように、ＭＤ方向糸材と、ＣＭＤ方向糸材を織成することにより得られた織布が好ましく用いられるが、これに限定されず、ＭＤ方向糸材とＣＭＤ方向糸材を織成せずに重ねた構成、フィルム、編物、細い帯状体をスパイラルに巻回して幅広の帯状体を得た構成等、種々の構成を適宜採用することができる。
【００２８】
なお、湿紙搬送用ベルト１０は、基本的に通気性はゼロであるのが好ましいが、使用される抄紙機によっては、多少の通気性が要求されることも考えられる。この場合は、高分子弾性体５０の含浸量を少なくしたり、研磨量を多くしたり、連続気泡入りの高分子弾性体を使用することにより、所望の構成が得られる。
しかし、この場合であっても、湿紙搬送用ベルトの目的に鑑みて、通気度は２ｃｃ／ｃｍ２／ｓｅｃ以下であることが好ましい。なお、この通気度は、ＪＩＳ  Ｌ  １０９６（一般織物試験方法）に規格されているＡ法（フラジール形試験機）によって測定されるものである。
【実施例】
【００２９】
本発明の湿紙搬送用ベルトを、以下の実施例によって具体的に説明する。但し、本発明はこれらの実施例に限定されるものではない。
【００３０】
（実施例１）
工程１：基体としてナイロン撚糸（５００ｄｔｅｘ単糸を３本撚ったもの）からなる一重織りの織布（坪量４００ｇ/ｍ２）を用い、この無端状の織布の湿紙側面にナイロン６繊維（２０ｄｔｅｘのステープルファイバー、公定水分率４．５％）、機械側面に芯鞘複合繊維（芯成分がナイロン６で鞘成分が共重合ナイロン６／１２の、２０ｄｔｅｘのステープルファイバー）とナイロン６繊維（２０ｄｔｅｘのステープルファイバー）とを４：１で混綿した混合繊維をニードルパンチして、基体（織布）の表裏に第２バット層と第３バット層（坪量は共に３００ｇ/ｍ２）を絡合一体化して設けた。
さらに、第２バット層の表面に親水性繊維のレーヨン（６ｄｔｅｘのステープルファイバー、公定水分率１１％）とナイロン６繊維（２０ｄｔｅｘのステープルファイバー）とを４：１で混綿した混合繊維をニードルパンチして、第１バット層（坪量２００ｇ/ｍ２）を形成してニードルフェルトを得た。
工程２：ニードルフェルトに、ヒートプレスを行うことにより、第３バット層の芯鞘複合繊維を溶融し溶着して、その表面に緻密で平滑な溶着層を形成した。なお、ヒートプレスは鞘成分である共重合ナイロン６／１２のみを溶融することのできる２００℃の温度条件に設定した。
工程３：ニードルフェルトの湿紙側面より、高分子弾性体のウレタン樹脂を含浸させた。この際、ウレタン樹脂は、織布の中心位置から湿紙側面を覆うまで、すなわち、第１バット層及び第２バット層全体に含浸させた（含浸量１０００ｇ/ｍ２）。
工程４：ウレタン樹脂を硬化させた。
工程５：ウレタン樹脂の外周面をサンドペーパーで研磨した。
以上の工程により、湿紙側層表面にレーヨン繊維が露出している実施例１のベルトを得た。
【００３１】
（実施例２）
前記実施例１の工程３において、コーターバーを用いて、ウレタン樹脂がニードルフェルトの第１バット層のみを含浸するように調整した（含浸量４００ｇ/ｍ２）。それ以外は実施例１と同様にして、実施例２のベルトを得た。
【００３２】
（比較例１）
前記実施例１の工程１において、織布の機械側面にナイロン６繊維（２０ｄｔｅｘのステープルファイバー、公定水分率４．５％）を用いて第３バット層を設けた。それ以外は実施例１と同様にして、比較例１のベルトを得た。
【００３３】
（比較例２）
前記実施例１の工程２において、軽度のヒートプレス（鞘成分の融点を超えない温度として１４０℃の温度条件）を行い、第３バット層の表面に溶着層を形成しないように調整した。それ以外は実施例１と同様にして、比較例２のベルトを得た。なお、ヒートプレスを行わない場合でも溶着層は形成されないから同様の構成を具備する。
【００３４】
これらの湿紙搬送用ベルトについて、以下の実験を行って湿紙搬送用ベルトの性能の評価を行った。
（１）湿紙搬送用ベルトの第３バット層表面の粗さ；ＪＩＳ−Ｂ０６０１に基づく十点平均粗さ（Ｒｚ）を計測した。
（２）湿湿紙搬送用ベルトの第３バット層表面の耐摩耗性試験；ＪＩＳ１０２３−１９９２に基づくテーバー研磨試験機により、第３バット層から脱落した繊維量を測り耐摩耗性を評価した。この試験機は、回転するターンテーブルの上に円盤状の試験片を置載し、更に試験片の上に抵抗の大きいゴム製ロールを当接し回転させて、繊維の脱落量を測る。この試験では、ターンテーブルを５０００回回転させた後の脱落繊維量を計測した。実験の結果を、表１に示す。
【００３５】
【表１】
0005227004.tif 000002
【００３６】
表１より、実施例１〜２では、第３バット層表面の粗さが平滑であるから、耐摩耗性すなわち耐摩耗性試験における繊維の脱落量は少なくなっている。
本発明の湿紙搬送用ベルトは、第３バット層表面に平滑な溶着層を形成しているから、機械側層の摩擦摩耗を少なくすることができる。その結果、ベルトが抄紙機のプレス部およびガイドロールを周回するときに、機械側層表面が摩擦による摩耗を少なくすることが出来るので好都合である。
【図面の簡単な説明】
【００３７】
【図１】本発明の第１実施形態の湿紙搬送用ベルトの概要を示すＣＭＤ方向断面図。
【図２】本発明の湿紙搬送用ベルトの湿紙側層表面の概要を示す平面図。
【図３】本発明の湿紙搬送用ベルトの機械側表面の概要を示す平面図。
【図４】本発明の第２実施形態の湿紙搬送用ベルトの概要を示すＣＭＤ方向断面図。
【図５】典型的なクローズドドロー抄紙機の概要図。
【符号の説明】
【００３８】
１０：湿紙搬送用ベルト
２０：湿紙側層
２１：湿紙接触側バット層（第１バット層）
２２：基体側バット層（第２バット層）
２３：機械側層（第３バット層）
３０：基体
４１：親水性繊維
４２：芯鞘複合繊維
５０：高分子弾性体
６０：溶着層
【図１】
0005227004.tif 000003
【図２】
0005227004.tif 000004
【図３】
0005227004.tif 000005
【図４】
0005227004.tif 000006
【図５】
0005227004.tif 000007